СПЛАВ НА ОСНОВЕ ПАЛЛАДИЯ 850 ПРОБЫ
ALLOY BASED ON PALLADIUM OF 850 ASSAY

Настоящее изобретение относится к металлургии ювелирных сплавов на основе палладия 850 пробы, применяемых для изготовления ювелирных изделий.
Известен сплав на основе палладия, содержащий, мас. %: палладий - 85,0; серебро - 12,5-43,5; никель - остальное (Государственный стандарт Российской Федерации ГОСТ Ρ 51152-98 «Сплавы на основе благородных металлов ювелирные. Марки». Госстандарт России, Москва, ИПК Издательство стандартов, 1998 г., с. 4). Этот сплав имеет высокую температуру плавления, что затрудняет проведение процесса получения ювелирных изделий методами литья, а также содержит никель нежелательный в изделиях, вступающих в долговременный контакт с кожей человека в связи с риском возникновения аллергических реакций.
Наиболее близким к изобретению по составу является сплав на основе палладия, содержащий, мас. %: палладий - 85,0÷85,5; серебро - 0,01÷15,0; медь - 0,01÷13,0; золото - 0,01÷2; молибден - 0,01÷1,0 и родий - 0,01÷1,0 (Пат. RU 2352660, МПК C22C 5/04. Сплав на основе палладия / С.Б. Сидельников, И.В. Тихов, Н.Н. Довженко и др. Заявка №2007101010/02; заявл. 09.01.2007; опубл. 20.04.2009, бюл. №11). Данный сплав имеет достаточно низкую температуру плавления, повышенные механические свойства, хорошие эстетические свойства, нетоксичен. Однако его использование для получения ювелирных цепочек, изготавливаемых на цепевязальных автоматах с аргонодуговой сваркой, ограничено, поскольку при высоких температурах в зоне сварки возникают многочисленные дефекты в виде пор, что ведет к раскрытию сварного шва и разрушению цепочки.
Основной задачей изобретения является создание сплава на основе палладия 850 пробы, имеющего высокий уровень механических свойств и качества при изготовлении ювелирных изделий в виде цепочек, а также обладающего пониженной температурой плавления.
Для достижения поставленной цели была разработана лигатура сплава палладия 850 пробы на основе палладия, серебра, золота и родия, при следующем соотношении компонентов, мас. %:
палладий - 85,0-85,5;
золото - 2,0-2,5;
родий - 0,01-0,5;
серебро - остальное.
Серебро при сплавлении с палладием образует систему с непрерывной взаимной растворимостью компонентов. Золото в заявленных пределах повышает пластичность, антикоррозионные свойства при литье, уменьшает склонность к газопоглощению. Родий выступает в роли модификатора, способствующего измельчению структуры, является упрочняющей добавкой, повышающей антикоррозионные свойства при литье и осветляющей цветовую гамму сплава.
Заявляемый сплав был получен прямым сплавлением основных компонентов в индукционной печи в атмосфере инертного газа (аргона). После литья сплав подвергался гомогенизационному отжигу в защитной атмосфере. Слитки подвергали сортовой прокатке без промежуточных отжигов, далее полученные прутки подвергали отжигу, а затем волочили заготовку на стане барабанного типа до диаметра 0,3-0,4 мм с применением отжигов. Относительное удлинение и временное сопротивление разрыву определяли на деформированных образцах с помощью разрывной машины типа H5KS.
В таблицах 1 и 2 приведены составы и физико-химические свойства заявляемого сплава в сравнении с известным сплавом. Предлагаемый сплав обладает большей пластичностью и более низкой температурой плавления, обеспечивая при этом требуемый уровень прочностных свойств.
Таблица 1 - Составы заявляемого и известных сплавов
Таким образом, заявляемый сплав обладает более низкой по сравнению с известными температурой плавления, обладает требуемым уровнем прочностных и пластических характеристик, пригоден для производства ювелирных изделий методами обработки металлов давлением и литья.